КОМПОЗИЦИЯ ДЛЯ ПОКРЫТИЙ НА ВОДНОЙ ОСНОВЕ И СПОСОБ ФОРМИРОВАНИЯ ПЛЁНКИ МНОГОСЛОЙНОГО ПОКРЫТИЯ С ИСПОЛЬЗОВАНИЕМ УКАЗАННОЙ КОМПОЗИЦИИ

1. Водная композиция для покрытий, содержащая:
(а) по меньшей мере одну водную дисперсию из частиц типа ядра/оболочки, содержащую полиуретановую смолу в качестве части ядра и сшитую акриловую смолу в качестве части оболочки, причем частицы получают путем:
(i) первоначальной загрузки водной дисперсии по меньшей мере одной полиуретановой смолы (P) в качестве части ядра, и затем
(ii) полимеризации смеси олефиново ненасыщенных мономеров в присутствии полиуретановой части ядра для получения части оболочки из сшитой акриловой смолы (А),
при этом:
(ii-1) полимеризация происходит в присутствии водорастворимого инициатора;
(ii-2) дозированное добавление олефиново ненасыщенных мономеров происходит таким образом, что концентрация 6 мас.% в пересчете на общее количество олефиново ненасыщенных мономеров в реакционном растворе полимеризации не превышается в течение всего времени полимеризации; а также
(ii-3) смесь олефиново ненасыщенных мономеров содержит по меньшей мере один полиолефиново ненасыщенный мономер, и
(б) по меньшей мере одну водную полиуретан-полимочевинную дисперсию, содержащую частицы полиуретан-полимочевины, имеющие средний размер частиц от 40 до 2,000 нм гелевую фракцию по меньшей мере 50%, частицы полиуретан-полимочевины содержат, в каждом случае в прореагировавшей форме:
по меньшей мере один полиуретановый преполимер (PP), содержащий изоцианатные группы и содержащий анионные группы и/или группы, которые сконфигурированы для преобразования в анионные группы, и
по меньшей мере один полиамин (PA), содержащий две первичные аминогруппы и одну или две вторичные аминогруппы.
g
g
2. Водная композиция для покрытий по п. 1, в которой температура стеклования T полиуретановой смолы (P) части ядра составляет от -80°C до 105°C, предпочтительно от -60°C до 80°C, более предпочтительно от 50°C до 60°C, и/или в которой температура стеклования T сшитой акриловой смолы (A) части оболочки составляет от -60°C до 80°C, предпочтительно от -60°C до 20°C.
3. Водная композиция для покрытий по п. 1 или 2, в которой полиуретановая смола (P) части ядра имеет кислотное число от 10 до 60 мг KOH/г, предпочтительно от 30 до 40 мг KOH/г, и число OH от 20 до 80 мг KOH/г.
4. Водная композиция для покрытий по одному из предыдущих пунктов, где сшитая акриловая смола (А) части оболочки имеет число ОН от 10 до 140 мг KOH/г, и кислотное число от 0 до 10 мг KOH/г.
5. Водная композиция для покрытий по одному из предыдущих пунктов, при этом водная дисперсия (а) имеет содержание геля от 40 до 97 мас.%, предпочтительно от 75 до 90 мас.%, в пересчете в каждом случае на твердые вещества в дисперсии.
6. Водная композиция для покрытий по одному из предыдущих пунктов, в котором водная композиция для покрытий содержит по меньшей мере одну водную дисперсию (a) в общем количестве от 0,5 до 50 мас.%, предпочтительно от 2 до 40 мас.%, более предпочтительно от 3 до 30 мас.%, в каждом случае в пересчете на общее количество водной композиции для покрытий.
7. Водная композиция для покрытий по одному из предыдущих пунктов, при этом водная дисперсия (б) имеет гелевую фракцию от 70% до 100%, предпочтительно от 80% до 100%, более предпочтительно от 80% до 98%, весьма предпочтительно от 80% до 90%, в каждом случае в пересчёте на твердые вещества дисперсии (б).
8. Водная композиция для покрытий по одному из предыдущих пунктов, в которой полиуретановый преполимер (PP) содержит по меньшей мере один сложный полиэфирдиол, который представляет собой продукт диола и дикарбоновой кислоты, и в которой по меньшей мере 50 мас.% дикарбоновой кислоты при получении по меньшей мере одного сложного полиэфирдиола представляет собой по меньшей мере одну димерную кислоту жирного ряда.
9. Водная композиция для покрытий по одному из предыдущих пунктов, в которой полиуретановый преполимер (PP) имеет кислотное число, в пересчёте на содержание твердых веществ, от 10 до 35 мг KOH/г, в частности от 15 до 23 мг KOH/г.
10. Водная композиция для покрытий по одному из предыдущих пунктов, в которой полиуретановый преполимер (PP) имеет содержание изоцианатов от 0,5 до 6 мас.%, предпочтительно от 1 до 5 мас.%, особенно предпочтительно от 1,5 до 4 мас.%.
11. Водная композиция для покрытий по одному из предыдущих пунктов, в которой по меньшей мере один полиамин (PA) представляет собой по меньшей мере полиамин, выбранный из группы, включающей в себя диэтилентриамин, 3-(2-аминоэтил)-аминопропиламин, дипропилентриамин, N1-(2-(4-(2-аминоэтил)пиперазин-1-ил)этил)этан-1,2-диамин, триэтилентетрамин и N,N'-бис(3-амино-пропил)этилендиамин и их смеси.
12. Водная композиция для покрытий по одному из предыдущих пунктов, причем водная композиция для покрытий содержит по меньшей мере одну водную дисперсию (б) в общем количестве от 10 до 55 мас.%, предпочтительно от 15 до 45 мас.%, более предпочтительно от 20 до 35 мас.%, в каждом случае в пересчете на общее количество водной композиции для покрытий.
13. Водная композиция для покрытий по одному из предыдущих пунктов, причем композиция содержит массовое соотношение по меньшей мере одной водной дисперсии частиц типа ядро/оболочка (a) к по меньшей мере одной водной полиуретан-полимочевинной дисперсии (б) от 2 : 1 до 1 : 15, предпочтительно от 1 : 1,2 до 1 : 10, в каждом случае в пересчёте на содержание твердых частиц в дисперсиях.
14. Водная композиция для покрытий по одному из предыдущих пунктов, отличающаяся тем, что она представляет собой пигментированную водную композицию для базового покрытия.
15. Способ формирования многослойного покрытия (MC) на металлическом субстрате (S), включающий в себя следующие стадии:
(1) нанесение первого водного материала для покрытий (X) непосредственно на металлический субстрат (S) для образования неотверждённой первой покровной плёнки (x),
(2) нанесение второго водного материала для покрытий (Y) непосредственно на неотверждённую первую покровную плёнку, полученную после стадии (1) для образования неотверждённой второй покровной плёнки (y),
(3) нанесение прозрачного материала для покрытий (Z) непосредственно на неотверждённую вторую покровную плёнку, полученную после стадии (2) для образования прозрачной покровной плёнки (z), и затем
(4) одновременное отверждение этих трёх покровных плёнок, полученных после стадий (1) - (3), отличающийся тем, что
первый водный материал покрытия (X) и/или второй водный материал покрытия (Y) выбирают из водной композиции для покрытий по пп. 1-14.
16. Многослойное покрытие (MC), изготовленное способом по п. 15.